(57)【特許請求の範囲】
【請求項１】
成形型の複数の注入口からキャビティ内に樹脂を注入するＲＴＭ成形方法において、成形されるべきＦＲＰ成形品の品質を改良すべき特定部位とそのＦＲＰ成形品の特定部位に対応する成形型の特定部位とを設定し、前記ＦＲＰ成形品の特定部位を、繊維体積含有率がＦＲＰ成形品全体の平均繊維体積含有率よりも高い部位に設定し、該繊維体積含有率が高いＦＲＰ成形品の特定部位に対応させて樹脂の注入口を配置するとともに、該成形型の特定部位の動作条件または環境条件またはその両条件を他の部位とは異なる条件に設定することによりその特定部位における樹脂の挙動を制御し、前記ＦＲＰ成形品の特定部位を目標品質になるように成形することを特徴とするＲＴＭ成形方法。
【請求項２】
成形型の複数の注入口からキャビティ内に樹脂を注入するＲＴＭ成形方法において、成形されるべきＦＲＰ成形品の品質を改良すべき特定部位とそのＦＲＰ成形品の特定部位に対応する成形型の特定部位とを設定し、前記ＦＲＰ成形品の特定部位を、成形品内における肉厚が他の部位よりも大きい部位に設定し、該肉厚が大きいＦＲＰ成形品の特定部位に対応させて樹脂の注入口を配置するとともに、該成形型の特定部位の動作条件または環境条件またはその両条件を他の部位とは異なる条件に設定することによりその特定部位における樹脂の挙動を制御し、前記ＦＲＰ成形品の特定部位を目標品質になるように成形することを特徴とするＲＴＭ成形方法。
【請求項３】
前記肉厚が大きいＦＲＰ成形品の特定部位に対応させて配置された樹脂の注入口の配置密度を他の部位における配置密度よりも高める、請求項２に記載のＲＴＭ成形方法。
【請求項４】
前記肉厚が大きいＦＲＰ成形品の特定部位に対応させて配置された樹脂の注入口を通してキャビティ内に注入される樹脂の供給量を、他の部位に配置された樹脂の注入口を通しての樹脂の供給量よりも多くする、請求項２または３に記載のＲＴＭ成形方法。
【請求項５】
樹脂の注入口に対しキャビティを間にして対向する部位に位置する型表面を前記ＦＲＰ成形品の特定部位に対応する前記成形型の特定部位に設定し、該型表面の温度を周辺の温度よりも高い温度に制御する、請求項１または２に記載のＲＴＭ成形方法。
【請求項６】
屈曲形状または小Ｒをもってキャビティ内面に凹部を形成する型表面を前記ＦＲＰ成形品の特定部位に対応する前記成形型の特定部位に設定し、該型表面の温度を周辺の温度よりも高い温度に制御する、請求項１または２に記載のＲＴＭ成形方法。
【請求項７】
前記複数の注入口を構成する樹脂流路の少なくとも一つを前記ＦＲＰ成形品の特定部位に対応する前記成形型の特定部位に設定し、該樹脂流路に残存した樹脂硬化物を樹脂注入サイクル間に排出する、請求項１または２に記載のＲＴＭ成形方法。
【請求項８】
前記樹脂流路に、該樹脂流路を開閉可能なバルブが設けられており、該バルブまたは該バルブ周辺に固着した樹脂硬化物を樹脂注入サイクル間に排出する、請求項７に記載のＲＴＭ成形方法。
【請求項９】
前記バルブがピストン式開閉弁からなり、該開閉弁のピストンを往復動させることにより、前記バルブまたはバルブ周辺に固着した樹脂硬化物を樹脂注入サイクル間に排出する、請求項８に記載のＲＴＭ成形方法。
【発明の詳細な説明】
【技術分野】
【０００１】
本発明は、ＲＴＭ（Resin Transfer Molding）成形方法に関し、とくに、成形品の品質向上と生産性向上が可能なＲＴＭ成形方法に関する。
【背景技術】
【０００２】
ＲＴＭ成形方法は、成形型内に強化繊維基材を配置し、成形型内にＦＲＰ（Fiber Reinforced Plastic：繊維強化プラスチック）のマトリックス樹脂を注入して強化繊維基材に含浸させ、注入した樹脂を硬化させて所定形状のＦＲＰ成形品を作製する方法としてよく知られている。従来のＲＴＭにおいて、比較的大型で面積の広いＦＲＰ品を成形する場合には、樹脂を十分に良好に行き渡らせて強化繊維基材に含浸させるために、樹脂を成形型の複数の箇所から注入する多点注入が有効であることが知られている（例えば、特許文献１）。
【先行技術文献】
【特許文献】
【０００３】
【特許文献１】特開２００５−２４６９０２号公報
【発明の概要】
【発明が解決しようとする課題】
【０００４】
しかし、単に樹脂を多点注入するだけでは、注入点およびその近傍とそれ以外の箇所との樹脂の流動性の相違等に起因して、成形品に局部的な欠陥や局部的な物性のばらつきが発生するおそれがあることが明らかになってきた。さらに、ＲＴＭの成形サイクル間等においては、樹脂注入経路は成形時に異物等の混入しない所定の状態とされなければならないが、多点注入の場合には、チェック箇所や清掃箇所が多くなるので、結果的にサイクルタイムが長くなり、生産性を低下させる問題の発生するおそれがあることも明らかになってきた。
【０００５】
そこで本発明の課題は、上記のような従来のＲＴＭ成形方法における問題点に着目し、大型のＦＲＰ成形品であってもほとんど欠陥を発生させず、成形品の各部位における品位や物性のばらつきが極めて小さく均質なＦＲＰ成形品を成形可能で、しかも容易に生産性の向上が可能なＲＴＭ成形方法を提供することにある。
【課題を解決するための手段】
【０００６】
上記課題を解決するために、本発明に係るＲＴＭ成形方法は、成形型の複数の注入口からキャビティ内に樹脂を注入するＲＴＭ成形方法において、成形されるべきＦＲＰ成形品の品質を改良すべき特定部位とそのＦＲＰ成形品の特定部位に対応する成形型の特定部位とを設定し、前記ＦＲＰ成形品の特定部位を、繊維体積含有率がＦＲＰ成形品全体の平均繊維体積含有率よりも高い部位に設定し、該繊維体積含有率が高いＦＲＰ成形品の特定部位に対応させて樹脂の注入口を配置するとともに、該成形型の特定部位の動作条件または環境条件またはその両条件を他の部位とは異なる条件に設定することによりその特定部位における樹脂の挙動を制御し、前記ＦＲＰ成形品の特定部位を目標品質になるように成形することを特徴とする成形方法からなる（第１の方法）。また、本発明に係るＲＴＭ成形方法は、成形型の複数の注入口からキャビティ内に樹脂を注入するＲＴＭ成形方法において、成形されるべきＦＲＰ成形品の品質を改良すべき特定部位とそのＦＲＰ成形品の特定部位に対応する成形型の特定部位とを設定し、前記ＦＲＰ成形品の特定部位を、成形品内における肉厚が他の部位よりも大きい部位に設定し、該肉厚が大きいＦＲＰ成形品の特定部位に対応させて樹脂の注入口を配置するとともに、該成形型の特定部位の動作条件または環境条件またはその両条件を他の部位とは異なる条件に設定することによりその特定部位における樹脂の挙動を制御し、前記ＦＲＰ成形品の特定部位を目標品質になるように成形することを特徴とする成形方法からなる（第２の方法）。ここでＦＲＰ成形品の目標品質には、表面の品位や内部構成、物性などの全てを含む概念である。また、成形型の特定部位には、各樹脂注入口のみならず、ＦＲＰ成形品の品質を改良すべき特定部位に対応する種々の部位が含まれる。
【０００７】
このような本発明に係るＲＴＭ成形方法においては、ＦＲＰ成形品の特定部位に対応する成形型の特定部位の動作条件（例えば、樹脂注入量や、注入部における可動部の動作条件など）や環境条件（例えば、特定部位のキャビティ内面の温度条件など）を他の部位とは異なる条件に設定することにより、その特定部位における樹脂の挙動が望ましい挙動に制御され、それによってそのＦＲＰ成形品の特定部位の品質が目標とする品質に改良される。したがって、このＦＲＰ成形品の特定部位において従来発生するおそれのあった欠陥や品質の低下等の発生が防止され、ＦＲＰ成形品全体として、均質な望ましい品質が達成される。
【０００８】
そして、上記第１の方法においては、上記ＦＲＰ成形品の特定部位を、繊維体積含有率がＦＲＰ成形品全体の平均繊維体積含有率よりも高い部位に設定し、該繊維体積含有率が高いＦＲＰ成形品の特定部位に対応させて樹脂の注入口を配置する。繊維体積含有率が高い部位、つまり、ＲＴＭ成形に際し、キャビティ内に配置される強化繊維基材の密度が高い部位においては、繊維体積含有率が低い部位に比べて、注入樹脂が強化繊維基材により含浸されにくい傾向にあり、一方、繊維体積含有率が低い部位では、注入樹脂がより流動しやすく、より樹脂リッチになりやすい傾向にあるため、これらの傾向を考慮しない単なる多点注入では、これらの部位間における成形後の繊維体積含有率の差が広がりやすく、物性差等が生じるおそれがある。また、繊維体積含有率が低い部位、例えば、キャビティ厚さに対して基材量が少ない部位、基材がその剛性で突っ張ってキャビティ内に小Ｒ（丸み）形状の（例えば、Ｒ（曲率半径）が１０ｍｍ以下の）基材が存在しないか基材量の少ない箇所を形成する部位、あるいはキャビティ厚さやキャビティ内に配置された基材厚さが比較的急激に変化する部位（つまり、局部的にキャビティ形状と基材量のアンバランスが生じる部位）等では、繊維体積含有率が低下し樹脂量が多くなる傾向にある。このような樹脂量が多くなる部位では、樹脂の硬化時に収縮が大きくなり、成形品の表面にヒケやボイドが生じやすくなって、表面品位が悪化するおそれがある。しかし、繊維体積含有率が高いＦＲＰ成形品の特定部位に対応させて樹脂の注入口を配置することにより、少なくとも、樹脂が含浸されにくい部位に対し優先的に樹脂を注入することになり、キャビティ内の樹脂の流動が均一化される方向に是正されて、樹脂のより均一な含浸が可能になるとともに、結果的に上記のような部位の樹脂リッチ化に伴う表面品位の悪化の問題が回避されることとなる。
【０００９】
また、上記第２の方法においては、上記ＦＲＰ成形品の特定部位を、成形品内における肉厚が他の部位よりも大きい部位に設定し、該肉厚が大きいＦＲＰ成形品の特定部位に対応させて樹脂の注入口を配置する。肉厚が大きい部位では、基材への含浸に必要な樹脂量がより多くなるため、この部位に重点的に樹脂を注入するようにし、成形品の全体にわたってより均一な樹脂の含浸を可能にして、品質の均一化、物性の平均値の向上をはかる。
【００１０】
とくに、上記肉厚が大きいＦＲＰ成形品の特定部位に対応させて配置された樹脂の注入口の配置密度を他の部位における配置密度よりも高めることができる。このようにすれば、この特定部位に対して、より重点的に樹脂を注入することができ、一層品質の均一化、物性の平均値の向上をはかることができる。また、上記肉厚が大きいＦＲＰ成形品の特定部位に対応させて配置された樹脂の注入口を通してキャビティ内に注入される樹脂の供給量を、他の部位に配置された樹脂の注入口を通しての樹脂の供給量よりも多くすることもできる。樹脂の供給量を多くするには、供給速度を上げる方法の他、樹脂注入口の内径を大きくする方法も採用できる。このようにすれば、この特定部位に対して、より重点的に樹脂を注入することができ、一層品質の均一化、物性の平均値の向上をはかることができるとともに、必要樹脂量が多い部分の流量を大きくすることで、全体の注入時間を短くすることができ、生産性の向上をはかることができる。
【００１１】
また、本発明に係るＲＴＭ成形方法においては、樹脂の注入口に対しキャビティを間にして対向する部位に位置する型表面（キャビティ内面を形成する型表面）を、上記ＦＲＰ成形品の特定部位に対応する上記成形型の特定部位に設定し、該型表面の温度を周辺の温度よりも高い温度に制御することができる。例えば樹脂の注入口にバルブが設けられている場合等においては、バルブは円滑な作動を確保するため冷却されていることが多いので、キャビティ内に注入された樹脂に関しバルブ周辺部の樹脂硬化が遅くなり、その結果樹脂の硬化収縮が局在化して表面品位を悪化させるおそれがある。このようなおそれに対し、注入口に対向する部位の型表面温度（キャビティ内面温度）を高くすることで、その部位の硬化速度を速め、その部位の硬化収縮の局在化を抑えて表面品位の悪化を軽減することができる。
【００１２】
また、本発明に係るＲＴＭ成形方法においては、屈曲形状または小Ｒをもってキャビティ内面に凹部を形成する型表面を上記ＦＲＰ成形品の特定部位に対応する上記成形型の特定部位に設定し、該型表面の温度を周辺の温度よりも高い温度に（例えば、５℃以上、好ましくは１０℃以上高い温度に）制御することができる。このような屈曲形状や小Ｒ形状のキャビティ内面の凹部部位では、強化繊維基材のキャビティ内面への沿いが悪く、樹脂注入前は基材の存在しない小空間を形成しやすいので、そのような部位には樹脂リッチが生じやすい。そこでこのような部位に対して選択的に型表面の温度を高めることで、この部位の樹脂の流動性を高めて多量の樹脂が滞留しにくいようにするとともに、少ない樹脂量のうちに硬化を進めるようにし、樹脂リッチ化を極力抑えるようにしたものである。
【００１３】
また、本発明に係るＲＴＭ成形方法においては、上記複数の注入口を構成する樹脂流路の少なくとも一つを上記ＦＲＰ成形品の特定部位に対応する上記成形型の特定部位に設定し、該樹脂流路に残存した樹脂硬化物を樹脂注入サイクル間に排出することができる。注入口またはその近傍の樹脂流路に樹脂硬化物が残存していると、次の成形サイクル時に樹脂硬化物が脱落して樹脂注入とともにキャビティ内に送られてしまい、それが成形品の欠陥や品質低下につながるおそれがあるが、多点注入の場合には、すべての注入口について樹脂硬化物が残存しているかどうかを確実にチェックすることが困難な場合があり、たとえチェックできたとしてもそれに多大な時間を要し、成形サイクルが長くなる。したがって、樹脂注入サイクル間に、例えば、次の基材をキャビティ内に配置する前に、適切な手法により樹脂流路に残存した樹脂硬化物を排出できるようにすれば、好ましくは、毎回自動的に排出できるようにすれば、上記のような不具合の発生を回避することができる。
【００１４】
とくに、上記樹脂流路に、該樹脂流路を開閉可能なバルブが設けられている場合、該バルブまたは該バルブ周辺に固着した樹脂硬化物を樹脂注入サイクル間に排出するようにすればよい。中でも、バルブがピストン式開閉弁からなる場合には、該開閉弁を、樹脂注入制御時の開閉動作とは別に、そのピストンを往復動させることにより、バルブまたはバルブ周辺に固着した樹脂硬化物を樹脂注入サイクル間で流路内壁面から削ぎ落として流路外に排出することができ、樹脂硬化物の成形品への混入を確実に防止することができる。
【００１５】
なお、樹脂硬化物の成形品への混入に関しては、例えば、成形品のバリが成形型に残るおそれのある場合があり、バリが成形型に残ると、次の成形時に型締めが十分に行えなくなって、硬化前の液状樹脂が型の合わせ面に配置されているシール材を超えて外部に漏れたり、型締め不良によって製品としての成形品の厚みが目標値よりも大きくなるなどの悪影響が生じるおそれがある。このため、残存しているバリの除去作業が必要になり、連続的な成形を阻害するおそれがある。このようなバリを成形型に残さないためには、成形型のキャビティ端部において、製品としての成形品の端部の外側からキャビティ厚さを漸減させる構造を採用することが可能である。すなわち、キャビティ厚さを製品としての成形品の端部に向けて漸減することで、成形品とともに発生するバリ部の剛性を積極的に高め、脱型時に成形品端部の樹脂バリが折れて成形型に残ることを防ぐようにすることが可能である。。
【発明の効果】
【００１６】
このように、本発明に係るＲＴＭ成形方法によれば、大型のＦＲＰ成形品をＲＴＭにより成形するに際し、従来の単なる多点樹脂注入を行うだけでは欠陥や物性のばらつきが発生するおそれがあった特定の部位に対し特別な条件をとるようにしたので、欠陥を発生させず、各部位における品位や物性のばらつきが極めて小さく均質なＦＲＰ成形品を成形することが可能になる。また、樹脂注入サイクル間（成形サイクル間）で、成形型の特定部位、とくにバルブを備えた注入口やその近傍における残存樹脂硬化物を確実に除去することもできるので、品質向上に加え、生産性の向上をはかることも可能となる。
【図面の簡単な説明】
【００１７】
【図１】本発明の一実施態様に係るＲＴＭ成形方法を示す概略構成図である。
【図２】本発明に係るＲＴＭ成形方法のより具体的な実施形態の一例を示す概略構成図である。
【図３】図２の実施形態との比較のために示した概略構成図である。
【図４】本発明に係るＲＴＭ成形方法のより具体的な実施形態の別の例を示す概略構成図である。
【図５】本発明に係るＲＴＭ成形方法のより具体的な実施形態のさらに別の例を示す概略構成図である。
【図６】本発明に係るＲＴＭ成形方法のより具体的な実施形態のさらに別の例を示す概略構成図である。
【図７】本発明に係るＲＴＭ成形方法のより具体的な実施形態のさらに別の例を示す概略構成図である。
【図８】本発明に係るＲＴＭ成形方法のより具体的な実施形態のさらに別の例を示す概略構成図である。
【図９】本発明に係るＲＴＭ成形方法のより具体的な実施形態のさらに別の例を示す概略構成図である。
【発明を実施するための形態】
【００１８】
以下に、本発明の望ましい実施の形態について、図面を参照して説明する。
図１は、本発明の一実施態様に係るＲＴＭ成形方法の実施の様子について概略示している。図１において、１は、下型２、上型３で構成される成形型を示しており、成形型１のキャビティ４内に強化繊維基材５が配置される。この強化繊維基材５に対し、本実施態様では上型３に設けられた複数の注入口６からＦＲＰのマトリックス樹脂となる樹脂７がキャビティ４内に注入されて強化繊維基材５に含浸され、注入、含浸された樹脂７が硬化されて所定のＦＲＰ成形品が成形される。樹脂７のキャビティ４内への注入は、加圧注入によってもよいし、キャビティ４内を先に減圧し、キャビティ４内と樹脂供給側との差圧を利用して注入するようにしてもよい。ここまでに説明した構成は、従来の、多点注入によるＲＴＭ成形方法と実質的に変わらない。
【００１９】
成形されるべきＦＲＰ成形品は、キャビティ４の形状に対応した形状に成形されるので、図１において、説明の便宜上、符号８で、本発明における「成形されるべきＦＲＰ成形品」を表すこととする。本発明においては、成形されるべきＦＲＰ成形品８の品質を改良すべき特定部位（例えば、図１における部位９〔例えば、特定の注入口６に対応する成形部位〕）と、そのＦＲＰ成形品の特定部位９に対応する成形型１の特定部位（例えば、図１における部位１０〔例えば、特定の注入口６に対応する部位〕）とを設定する。そして、この成形型１の特定部位１０の動作条件または環境条件またはその両条件を、その他の部位とは異なる条件に設定することにより、その特定部位１０における樹脂の挙動を制御し、それによって、ＦＲＰ成形品の特定部位９を目標品質になるように成形する。つまり、成形されるべきＦＲＰ成形品８に対し、特定の部位９に的を絞って、成形型１側の条件を適切に設定することによって、品質を向上するのである。この成形されるべきＦＲＰ成形品８の特定の部位９は、とくに、従来の単なる多点注入方式では欠陥や品質低下を招くおそれのある部位が対象とされるので、そのような欠陥や品質低下のおそれが除去あるいは軽減されることにより、結果的に成形されるＦＲＰ成形品８の品質が向上されることになる。また、後述の如く、生産性の向上も可能となる。
【００２０】
以下に、上記のような本発明に係るＲＴＭ成形方法のより具体的な実施形態を説明する。以下の説明においては、成形型１、下型２、上型３、キャビティ４、強化繊維基材５、成形されるべきＦＲＰ成形品８については、図１に付したのと同じ符号を使用する。図２（Ａ）、（Ｂ）に示す形態では、成形されるべきＦＲＰ成形品８の特定部位が、繊維体積含有率がＦＲＰ成形品全体の平均繊維体積含有率よりも高い部位１１ａ、１２ａ、１１ｂ、１２ｂに設定され、これら繊維体積含有率が高いＦＲＰ成形品の特定部位１１ａ、１２ａ、１１ｂ、１２ｂに対応させて、成形型１側の特定部位としての樹脂の注入口１３ａ、１４ａ、１３ｂ、１４ｂが配置される。繊維体積含有率が高い部位は、一般に、ＲＴＭ成形に際し、キャビティ４内に配置される強化繊維基材５の密度が高い部位やより多数の強化繊維基材５が配置される部位であるが、このような部位においては、他の繊維体積含有率が低い部位に比べて、注入樹脂が強化繊維基材５により含浸されにくい傾向にある。逆に、繊維体積含有率が低い部位では、注入樹脂がより流動しやすく、より樹脂リッチな部分を形成しやすい傾向にある。したがって、これらの傾向を考慮しないで単に従来同様の多点注入を行ったのでは、繊維体積含有率の差がより顕著に現れやすくなり、成形品に望ましくない物性差や品位差が生じるおそれがある。例えば、図２（Ａ）に示す形態では、繊維体積含有率が低い部位として、例えば、基材５がその剛性で突っ張ってキャビティ４内に小Ｒ（丸み）形状の（例えば、Ｒ（曲率半径）が１０ｍｍ以下の）基材が存在しないか基材量の少ない箇所を形成する特定部位１５、１６、また、図２（Ｂ）に示す形態では、キャビティ厚さやキャビティ内に配置された基材厚さが比較的急激に変化する部位で、局部的にキャビティ形状と基材量のアンバランスが生じる特定部位１７等では、前述したように、繊維体積含有率が低下し樹脂量が多くなる傾向にある。このような樹脂量が多くなる部位では、樹脂の硬化時に収縮が大きくなるので、成形品の表面にヒケやボイドが生じやすいため、とくに成形品の表面品位が悪化するおそれがある。しかし、上記の如く、繊維体積含有率が高いＦＲＰ成形品の特定部位１１ａ、１２ａ、１１ｂ、１２ｂに対応させて樹脂の注入口１３ａ、１４ａ、１３ｂ、１４ｂが配置されることで、樹脂が流動しにくい、あるいは含浸されにくい部位に対し優先的に樹脂が注入されることになり、キャビティ４内の樹脂の流動が均一化される方向に是正される。このように樹脂のより均一な流動、含浸が可能になれば、結果的に、上記のような樹脂リッチ化しやすい部位の樹脂リッチ化傾向も是正されることになり、それに伴う表面品位の悪化の問題が回避あるいは軽減されることとなる。
【００２１】
上記形態とは逆に、図３（Ａ）、（Ｂ）に示すように、樹脂リッチ化しやすい特定部位１５、１７等に対応させて樹脂の注入口１８ａ、１８ｂを設けると、樹脂リッチ化しやすい特定部位１５、１７には容易に樹脂が注入されるが、繊維体積含有率が高い部位１１ａ、１２ａ、１１ｂ、１２ｂには樹脂が注入、含浸されにくくなり、上述の樹脂リッチ化に伴う問題がより顕在化するとともに、繊維体積含有率が高い部位１１ａ、１２ａ、１１ｂ、１２ｂでは樹脂不足や含浸不良の問題が発生するおそれが生じてくる。
【００２２】
また、図４に示す形態では、成形されるべきＦＲＰ成形品８の特定部位が、成形品内における肉厚が他の部位よりも大きい部位２１に設定され、この肉厚が大きいＦＲＰ成形品の特定部位２１に対応させて、成形型１側の特定部位としての樹脂の注入口２２ａが配置される。このように肉厚が大きい部位２１では、基材５への含浸に必要な樹脂量がより多くなる。したがって、この部位２１に対し重点的に（優先的に）樹脂を注入するようにし、成形品８の全体にわたってより均一な樹脂の含浸を可能にし、品質の均一化、物性の平均値の向上をはかるようにしている。
【００２３】
また、図５に示す形態では、上記のような肉厚が大きいＦＲＰ成形品８の特定部位２１に対応させて配置される樹脂の注入口２２ｂの配置密度が、他の部位における注入口２２ｃの配置密度よりも高められている。このように注入口２２ｂの配置密度が高められることにより、この肉厚の特定部位２１に対し、より重点的に樹脂を注入することができ、一層品質の均一化、物性の平均値の向上をはかることができる。
【００２４】
また、図６に示す形態では、前述のような肉厚が大きいＦＲＰ成形品８の特定部位２１に対応させて配置される樹脂の注入口２２ｄを通してキャビティ４内に注入される樹脂の供給量が、他の部位に配置された樹脂の注入口を通しての樹脂の供給量よりも多くされている。図示例では、樹脂の注入口２２ｄの径（流路径）が大きく設定され、樹脂流量が大きくなるように設定されている。このように、この特定部位２１への樹脂の供給量をより多くすれば、その特定部位２１に対し、より重点的に樹脂を注入することができ、一層品質の均一化、物性の平均値の向上をはかることができる。また、この形態では、肉厚が大きく必要樹脂量が多い部位２１に対して樹脂の供給量が増大されるので、全体として樹脂注入時間を短くすることができ、成形サイクルタイム全体を短縮して生産性の向上をはかることができる。
【００２５】
また、図７に示す形態では、成形されるべきＦＲＰ成形品８の特定部位が、樹脂の注入口３１に対しキャビティ４を間にして対向する部位に位置する型表面、つまり、キャビティ内面を形成する型表面３２に設定され、その型表面３２の温度が周辺の温度よりも高い温度に制御される。この温度制御は、例えば、図７（Ａ）に示すように熱媒配管からなる温調手段３３ａや図７（Ｂ）に示すように電気ヒータからなる温調手段３３ｂを下型２に埋設し、それら温調手段３３ａ、３３ｂを制御することによって行うことができる。このような形態は、注入口３１から注入される樹脂の温度が望ましい温度よりも低い場合、例えば、注入口３１に設けられたバルブが円滑な作動を確保するため冷却されている場合、キャビティ４内に注入された樹脂がバルブ周辺部に対応する部位で樹脂硬化が遅くなって、樹脂の硬化収縮がその部位に局在化して成形品の表面品位を悪化させるおそれがあるので、このようなおそれを回避する場合に有効である。すなわち、注入口３１に対向する型表面温度（キャビティ内面温度）を高くすることにより、その部位の樹脂の硬化速度を速め、その部位の硬化収縮の局在化を抑えて表面品位の悪化を軽減することができる。
【００２６】
また、図８（Ａ）、（Ｂ）に示す形態では、成形されるべきＦＲＰ成形品８の特定部位に対応する成形型１の特定部位が、屈曲形状をもってキャビティ４の内面に凹部４１ａ、４１ｂを形成する型表面部４２ａ、４２ｂ（図８（Ａ））や、小Ｒをもってキャビティ４の内面に凹部４３を形成する型表面４４に設定され（図８（Ｂ））、型表面４２ａ、４２ｂ、４４の温度が温調手段４５ａ、４５ｂ、４６によって周辺の温度よりも高い温度に（例えば、５℃以上、好ましくは１０℃以上高い温度に）制御される。前述したように、上記のような屈曲形状や小Ｒ形状のキャビティ内面の凹部部位では、強化繊維基材５のキャビティ内面への沿いが悪く、樹脂注入前において基材５の実質的に存在しない小空間を形成しやすいので、該部位には樹脂リッチが生じやすい。このような部位４１ａ、４１ｂ、４３に対して選択的に型表面の温度を高めることにより、この部位における樹脂の流動性を高めて多量の樹脂が滞留しにくいようにするとともに、少ない樹脂量のうちに硬化を進めるようにし、樹脂リッチ化を極力抑えるようにしている。
【００２７】
さらに、図９（Ａ）、（Ｂ）、（Ｃ）に示す形態例では、樹脂の注入口５１を構成する樹脂流路５２を開閉可能なピストン５３を備えたバルブ５４が設けられており、このバルブ５４の開閉作動によって注入口５１を通してキャビティ４内への樹脂注入が制御されるようになっている。このバルブ５４が設けられた樹脂流路５２、とくに注入口５１部位が、本発明における成形されるべきＦＲＰ成形品８の特定部位５５に対応する成形型１の特定部位に設定されている。このような構造においては、図９（Ｂ）に示すように、樹脂注入サイクル間に（成形サイクル間に）、樹脂流路５２、とくに注入口５１を構成する樹脂流路５２の内面に樹脂硬化物５６が付着、残存し、それが次の樹脂注入時にキャビティ４内、ひいては成形品内へと混入してしまうおそれがある。そこで、樹脂注入サイクル間において、例えば図９（Ｃ）に示すように、ピストン５３を往復動させることにより、樹脂硬化物５６を流路内壁面から削ぎ落として流路５６外に，とくに系外に排出するようにしている。このようにすれば、問題なく清浄な状態で次の樹脂注入を開始することができ、樹脂硬化物５６の成形品への混入は防止される。
【産業上の利用可能性】
【００２８】
本発明に係るＲＴＭ成形方法は、とくに、大型のＦＲＰ成形品や面積の大きいＦＲＰ成形品のＲＴＭ成形に好適なものである。
【符号の説明】
【００２９】
１  成形型
２  下型
３  上型
４  キャビティ
５  強化繊維基材
６  注入口
７  樹脂
８  成形されるべきＦＲＰ成形品
９  ＦＲＰ成形品の特定部位
１０  成形型の特定部位
１１ａ、１２ａ、１１ｂ、１２ｂ  繊維体積含有率が高い部位
１３ａ、１４ａ、１３ｂ、１４ｂ  成形型側の特定部位としての注入口
１５、１６、１７  特定部位
１８ａ、１８ｂ  注入口
２１  肉厚が大きい特定部位
２２ａ、２２ｂ、２２ｃ、２２ｄ  注入口
３１  注入口
３２  型表面
３３ａ、３３ｂ  温調手段
４１ａ、４１ｂ、４３  凹部
４２ａ、４２ｂ、４４  型表面部
４５ａ、４５ｂ、４６  温調手段
５１  注入口
５２  樹脂流路
５３  ピストン
５４  バルブ
５５  特定部位
５６  樹脂硬化物
【図１】
0005553206.tif 000002
【図２】
0005553206.tif 000003
【図３】
0005553206.tif 000004
【図４】
0005553206.tif 000005
【図５】
0005553206.tif 000006
【図６】
0005553206.tif 000007
【図７】
0005553206.tif 000008
【図８】
0005553206.tif 000009
【図９】
0005553206.tif 000010